【事件の表示】
　特願２０１１−５４１３３３「層状シリケート難燃組成物」拒絶査定不服審判事件〔平成２２年６月２４日国際公開、ＷＯ２０１０／０６９８３５、平成２４年５月３１日国内公表、特表２０１２−５１２３００〕について、次のとおり審決する。
【結　論】
　本件審判の請求は、成り立たない。
【理　由】
第１　手続の経緯
   
　本願は、平成２１年１２月９日（パリ条約による優先権主張　２００８年１２月１７日　欧州特許庁（ＥＰ））を国際出願日とする特許出願であって、平成２３年１１月２９日に手続補正書が提出され、平成２４年１２月１８日付けで拒絶理由が通知され、平成２５年３月２８日に意見書とともに手続補正書が提出されたが、同年８月３０日付けで拒絶査定がなされ、それに対して、平成２６年１月９日に拒絶査定不服審判請求がなされると同時に手続補正書が提出され、同年２月４日に審判請求書の手続補正書（方式）が提出され、同年４月２日付けで前置報告がなされたものである。
   
   
   
第２　本願発明
   
　本願の請求項１に係る発明（以下、「本願発明」という。）は、平成２６年１月９日提出の手続補正書によって補正された特許請求の範囲の請求項１に記載された事項により特定されるとおりの、以下のとおりのものであると認められる。
   
　「ａ）　少なくとも１つの式
　　【化１】
［式中、
Ｔは１，３，５−トリアジン化合物を表し、且つ
ｐは３より大きい数を表す］
の１，３，５−トリアジン化合物のポリリン酸塩；
ｂ）　モンモリロナイト、ベントナイト、バイデライト、マイカ、ヘクトライト、サポナイト、ノントロナイト、ソーコナイト、バーミキュライト、レディカイト、マガダイト、ケニヤイト、ステベンサイト及びボルコンスコイトからなる群から選択される少なくとも１つの層状シリケート、またはそれらの混合物であり、かつ、該層状シリケートが、アンモニウム、アミン、ホスホニウム、スルホニウム及びシロキサン化合物からなる群より選ばれる変性剤によって変性されている；
ｃ）　ポリマー基材；　および
ｄ）　フェノール系酸化防止剤
を含む組成物。」
   
   
   
第３　原審で通知した拒絶の理由の概要
   
　原審で通知した拒絶の理由の概要は、請求項１に係る発明は、引用文献１（特表２００６−５０４８１５号公報）に記載された発明に基いて、当業者が容易に発明をすることができたものであるから、特許法第２９条第２項の規定により特許を受けることができないというものを含むものである。
   
   
   
第４　当審の判断
   
１．刊行物
　特表２００６−５０４８１５号公報（以下、「引用例」という。平成２４年１２月１８日付け拒絶理由通知書に記載の引用文献１に同じ。）
   
２．引用例の記載事項
摘示ア　「【請求項１】
　無機−有機ハイブリッド（ＩＯＨ）であって、
　（ｉ）　膨張性又は膨潤性の層状無機成分；及び
　（ｉｉ）少なくとも１つのイオン性有機成分を含む有機成分
を含む、無機−有機ハイブリッド（ＩＯＨ）。
【請求項２】
　前記有機成分が、前記無機成分の層の間にインターカレーションされるか及び／又はそれと結合される１つ又は複数の中性有機成分をさらに含む、請求項１に記載のＩＯＨ。
【請求項３】
　前記無機成分が、層内部の元素の同形置換によって正又は負に帯電された、請求項１又は２に記載のＩＯＨ。
【請求項４】
　前記無機成分が、１：１層状ケイ酸塩構造、２：１層状ケイ酸塩構造、一般式がＭｇ6Ａｌ3.4（ＯＨ）18.8（ＣＯ3）1.7・Ｈ2Ｏの複水酸化物、及び合成して調製した層状材料から選択された、請求項１〜３のいずれか１項に記載のＩＯＨ。
【請求項５】
　前記無機成分が、フィロケイ酸塩の天然又は合成の類似体である、請求項１〜４のいずれか１項に記載のＩＯＨ。
【請求項６】
　前記フィロケイ酸塩の天然又は合成の類似体がスメクタイト粘土である、請求項５に記載のＩＯＨ。
【請求項７】
　前記スメクタイト粘土が、モンモリロナイト、ノントロナイト、バイデライト、ヴォルコンスキー石、ヘクトライト、ベントナイト、サポナイト、ソーコナイト、マガディアイト、ケニアイト、ラポナイト、バーミキュライト、合成ミクロマイカ及び合成ヘクトライトから選択された、請求項６に記載のＩＯＨ。
【請求項８】
　前記天然のフィロケイ酸塩が、ベントナイト、モンモリロナイト及びヘクトライトから選択された、請求項６又は７に記載のＩＯＨ。
【請求項１７】
　前記イオン性化学種が、１つ又は複数のオニウムイオンを含有する、請求項１〜１６のいずれか１項に記載のＩＯＨ。
【請求項１８】
　前記１つ又は複数のオニウムイオンを含有するイオン性化学種が、脂肪族、芳香族又はアリール−脂肪族のアミン、ホスフィン又はスルフィドのアンモニウム、ホスホニウム又はスルホニウム誘導体である、請求項１７に記載のＩＯＨ。
【請求項３５】
　（ｉ）　請求項１〜３０のいずれか１項で規定されるＩＯＨ；及び
　（ｉｉ）１つ又は複数の難燃剤
を含む、耐火配合物。
【請求項３６】
　前記難燃剤が、リン誘導体、窒素含有誘導体、ホウ酸塩官能基を含有する分子、２つ以上のアルコール基を含有する分子、吸熱的に不燃性分解ガスを放出する分子及び膨張性黒鉛から選択された、請求項３５に記載の配合物。
【請求項３７】
　前記リン誘導体が、リン酸メラミン、リン酸ジメラミン、ポリリン酸メラミン、リン酸アンモニア、ポリリン酸アンモニア、リン酸ペンタエリトリトール、亜リン酸メラミン及びトリフェニルホスフィンから選択された、請求項３６に記載の配合物。
【請求項４５】
　（Ａ）（ｉ）　請求項１〜３０のいずれか１項で規定されるＩＯＨ；及び
　　　　（ｉｉ）ポリアミド系マトリックス；又は
　（Ｂ）（ｉ）　請求項３５〜４１のいずれか１項で規定される耐火配合物；及び
　　　　（ｉｉ）ポリアミド系マトリックス
のいずれかを含む、ポリアミド耐火配合物。
【請求項４８】
　１つ又は複数の添加剤をさらに含む、請求項４５〜４７のいずれか１項に記載の配合物。
【請求項４９】
　前記添加剤が、ポリマー安定剤；滑剤；酸化防止剤；顔料、染料又は材料の光学的性質若しくは色を変える他の添加剤；導電性の充填剤又は繊維；剥離剤；スリップ剤から選択された、請求項４８に記載の配合物。」（特許請求の範囲請求項１、２、５〜８、１７、１８、３５〜３７、４５、４８及び４９）
   
摘示イ　「有機成分は、無機成分と結合した交換可能な金属イオンと交換することができる１つ又は複数のイオン性化学種と、任意選択で無機成分及び／又は１つ若しくは複数のカップリング試薬の層の間にインターカレーションされるか及び／又はそれと結合される１つ又は複数の中性有機化学種とを含む。」（段落0041）
   
摘示ウ　「本発明は、未使用のポリアミドマトリックスに近いか又はそれを超える機械的性質を維持し、かつ発火したときに自己消火して火炎の伝播を制限し、煙や毒性ガスの排出を少なくして燃焼に抵抗することにより標準的な試験で改善された耐火性能を示す薄い若しくは複雑な製品又はその部品を含む、成形に好適なレオロジー特性を有するポリアミド材料を製造するのに有用である。」（段落0074）
   
摘示エ　「【表１】
」（段落0078）
   
摘示オ　「［例２ａ：メラミン存在下での塩酸メラミン改質モンモリロナイトの調製（ＩＯＨ２）］
　モンモリロナイト交換Ｎａ+（カチオン交換容量（ＣＥＣ）＝９２ｍｅｑ／１００ｇ）を８０℃のＤＩ水に懸濁し（２％ｗ／ｗ）、メラミンを加え（１．４ｍｍｏｌ／１００ｇモンモリロナイト）、溶液を１５００ｒｐｍで６０分間機械撹拌した。次いで、この溶液にメラミン一塩酸塩（１．４ｍｍｏｌ／１００ｇモンモリロナイト）を加え、得られた懸濁液をさらに１５０分間撹拌を続けて冷却させた。懸濁液をろ過した後、沈殿物を温かいＤＩ水で完全に洗浄し、次いで予備乾燥した（６０〜８０℃）。得られた顆粒状の有機改質粘土を５０μｍ未満の粒子サイズに粉砕し、次いで７５℃でさらに乾燥した後、処理又は分析を行った。
　　【表６】
　結果は、メラミンの存在下で塩酸メラミンにより改質されたモンモリロナイトが、塩酸メラミン又はナトリウムイオンのみで改質されたモンモリロナイトと比較して、ギャラリー間の間隔を拡大させることを示している。この結果は、イオン交換の際の粘土による中性メラミンの結合／捕捉と一致する。
［例２ｂ：メラミン存在下での塩酸メラミン改質モンモリロナイトの調製（ＩＯＨ２）］
　ナトリウムモンモリロナイト３．０Ｋｇを６０℃で脱イオン水２００Ｌに激しく撹拌（２００ｒｐｍ）しながら分散させ、その粉末を約１時間かけてゆっくり加えて個々の粒子／プレートレットの浸潤を促進させた。懸濁液をこの温度で約２時間撹拌した後、メラミン１．３９ＫｇとＨＣｌ０．９２Ｌ（９．６５Ｍ）を含有する８５℃の水溶液（３５Ｌ）を素早く加え、同時に撹拌翼の速度を３００ｒｐｍに上げた。改質モンモリロナイトが凝集する初期の高粘度期間の後、粘度は低下し、粘土溶液を６０℃でさらに３時間撹拌した。懸濁液をろ過した後、採取した改質粘土を脱イオン水（１５０Ｌ）に再分散させ、６０℃で１時間撹拌した後、メラミン０．３８５ＫｇとＨＣｌ０．２６Ｌ（９．６５Ｍ）を含有する約８５℃の水溶液（１０Ｌ）を加えた。この時点で混合物をさらに２時間撹拌した後、それをろ過した。次に改質粘土を脱イオン水（１５０Ｌ）に再分散させ、６０℃でさらに１時間撹拌した後、改質粘土をろ過、乾燥及び粉砕して、５０μｍ未満の粒子サイズとした。
　　【表７】
　これらの結果は、この改質手順がそれを実施するのに用いられる［モンモリロナイトのＣＥＣ］／［メラミン塩及びメラミン］のモル比並びに反応条件の変動に対して強いことを示している。この結果は、イオン交換の際の粘土による中性メラミンの結合／捕捉と一致する。
［例２ｃ：メラミン存在下での塩酸メラミン改質モンモリロナイトの調製（ＩＯＨ２）］
　ナトリウムモンモリロナイト１５．０Ｋｇを６０℃で脱イオン水２００Ｌに激しく撹拌（２００ｒｐｍ）しながら分散させ、その粉末を約２時間かけてゆっくり加えて個々の粒子／プレートレットの浸潤を促進させた。懸濁液をこの温度で約４時間撹拌した後、メラミン２．７８ＫｇとＨＣｌ１．８４Ｌ（９．６５Ｍ）を含有する８５℃の水溶液（５０Ｌ）を素早く加え、同時に撹拌翼の速度を３００ｒｐｍに上げた。改質モンモリロナイトが凝集する初期の高粘度期間の後、粘度は低下し、粘土溶液を６０℃でさらに３時間撹拌した。懸濁液をろ過した後、採取した改質粘土を脱イオン水（１５０Ｌ）に再分散させ、６０℃で１時間撹拌した後、メラミン１．９２５ＫｇとＨＣｌ１．３Ｌ（９．６５Ｍ）を含有する約８５℃の水溶液（２５Ｌ）を加えた。この時点で混合物をさらに２時間撹拌した後、それをろ過した。次に改質粘土を脱イオン水（２００Ｌ）に再分散させ、６０℃でさらに１時間撹拌した後、改質粘土をろ過、乾燥及び粉砕して、５０μｍ未満の粒子サイズとした。
　　【表８】
　結果は、この改質手順がそれを実施するのに用いられる反応条件の変動に対して強いことを示している。この結果は、イオン交換の際の粘土による中性メラミン分子の結合／捕捉と一致する。」（段落0085〜0093）
   
摘示カ　「【表１４】
」（段落0109）
   
摘示キ　「【表１７】
」（段落0112）
   
摘示ク　「【表３６】
」（段落0140）
   
摘示ケ　「［例１９］
　本例は、ＩＯＨ２、通常の難燃剤及び少量の安定剤成分を含むナイロン１２配合物の機械的性能と耐火性能（表３４）を与える。
　この結果は、ナイロン１２、ＩＯＨ２及び通常の難燃剤を含有する配合物の機械的性能と垂直燃焼性能が、配合の際、配合物に追加の安定剤を添加することで大きく低下しないことを示している。
【表４７】
」（段落0163〜0165）
   
３．引用例に記載された発明
　摘示イから、有機成分は、無機成分と結合した交換可能な金属イオンと交換することができる１つ又は複数のイオン性化学種と、任意選択で無機成分及び／又は１つ若しくは複数のカップリング試薬の層の間にインターカレーションされるか及び／又はそれと結合される１つ又は複数の中性有機化学種とを含むといえるから、摘示ア（特に、請求項１、２、５〜８、１７、１８、３５〜３７及び４５）、イ並びにエ〜クの記載を総合すると、引用例には、次のとおりの発明（以下、「引用発明」という。）が記載されているといえる。
   
　「（ｉ）耐火配合物；及び
（ｉｉ）ポリアミド系マトリックス
を含む、ポリアミド耐火配合物であって、
　前記耐火配合物（ｉ）が、
（Ａ）無機−有機ハイブリッド（ＩＯＨ）；及び
（Ｂ）１つ又は複数の難燃剤
を含む、耐火配合物であり、
　前記無機−有機ハイブリッド（ＩＯＨ）（Ａ）が、
　（ａ）膨張性又は膨潤性の層状無機成分；及び
　（ｂ）少なくとも１つのイオン性有機成分を含む有機成分
を含む、無機−有機ハイブリッド（ＩＯＨ）であり、
　前記無機成分（ａ）が、ベントナイト、モンモリロナイト及びヘクトライトから選択された天然のフィロケイ酸塩であり、
　前記有機成分（ｂ）が、無機成分と結合した交換可能な金属イオンと交換することができる１つ又は複数のイオン性化学種（ア）と、任意選択で無機成分及び／又は１つ若しくは複数のカップリング試薬の層の間にインターカレーションされるか及び／又はそれと結合される１つ又は複数の中性有機化学種（イ）とを含み、
　前記イオン性化学種（ア）が、脂肪族、芳香族又はアリール−脂肪族のアミン、ホスフィン又はスルフィドのアンモニウム、ホスホニウム又はスルホニウム誘導体である１つ又は複数のオニウムイオンを含有するものであり、
　前記難燃剤（Ｂ）が、リン酸メラミン、リン酸ジメラミン、ポリリン酸メラミン、リン酸アンモニア、ポリリン酸アンモニア、リン酸ペンタエリトリトール、亜リン酸メラミン及びトリフェニルホスフィンから選択されるものである、
ポリアミド耐火配合物。」
   
４．対比
　本願発明と引用発明とを対比する。
　引用発明における「ベントナイト、モンモリロナイト及びヘクトライトから選択された天然のフィロケイ酸塩」である「（ａ）膨張性又は膨潤性の層状無機成分」は、本願発明における「ｂ）モンモリロナイト、ベントナイト、バイデライト、マイカ、ヘクトライト、サポナイト、ノントロナイト、ソーコナイト、バーミキュライト、レディカイト、マガダイト、ケニヤイト、ステベンサイト及びボルコンスコイトからなる群から選択される少なくとも１つの層状シリケート」に相当し、引用発明における「脂肪族、芳香族又はアリール−脂肪族のアミン、ホスフィン又はスルフィドのアンモニウム、ホスホニウム又はスルホニウム誘導体である１つ又は複数のオニウムイオンを含有する」「イオン性化学種（ア）」は、本願発明における「アンモニウム、アミン、ホスホニウム、スルホニウム及びシロキサン化合物からなる群より選ばれる変性剤」に相当する。
　そして、引用発明における「（Ａ）無機−有機ハイブリッド（ＩＯＨ）」は、（ａ）膨張性又は膨潤性の層状無機成分と（ｂ）イオン性有機成分を含む有機成分とを含むものであって、有機成分（ｂ）が、無機成分と結合した交換可能な金属イオンと交換することができる１つ又は複数のイオン性化学種（ア）を含むものであるところ、イオン性化学種（ア）によって「無機成分と結合した交換可能な金属イオンが交換されている」ことは、本願優先日における技術常識からみて、本願発明における、「層状シリケート」が「変性剤によって変性されている」ことに相当するものであるといえる。
　そうすると、引用発明における（Ａ）成分である「（ａ）膨張性又は膨潤性の層状無機成分；及び（ｂ）少なくとも１つのイオン性有機成分を含む有機成分を含む、無機−有機ハイブリッド（ＩＯＨ）であり、前記無機成分が、ベントナイト、モンモリロナイト及びヘクトライトから選択された天然のフィロケイ酸塩であり、前記有機成分（ｂ）が、無機成分と結合した交換可能な金属イオンと交換することができる１つ又は複数のイオン性化学種（ア）と、任意選択で無機成分及び／又は１つ若しくは複数のカップリング試薬の層の間にインターカレーションされるか及び／又はそれと結合される１つ又は複数の中性有機化学種（イ）とを含み、前記イオン性化学種（ア）が、脂肪族、芳香族又はアリール−脂肪族のアミン、ホスフィン又はスルフィドのアンモニウム、ホスホニウム又はスルホニウム誘導体である１つ又は複数のオニウムイオンを含有する」「無機−有機ハイブリッド（ＩＯＨ）」は、本願発明における「モンモリロナイト、ベントナイト、バイデライト、マイカ、ヘクトライト、サポナイト、ノントロナイト、ソーコナイト、バーミキュライト、レディカイト、マガダイト、ケニヤイト、ステベンサイト及びボルコンスコイトからなる群から選択される少なくとも１つの層状シリケート、またはそれらの混合物」が、「アンモニウム、アミン、ホスホニウム、スルホニウム及びシロキサン化合物からなる群より選ばれる変性剤によって変性されている」ｂ）成分に対応・相当する。
　そして、本願の明細書において、「ポリマー基材」として、「成分ｃ）ポリマー基材の用語は、その範疇に熱可塑性ポリマーまたは熱硬化性樹脂、特にポリアミドまたはコポリアミドを含む。」（段落0032）と記載されていることから、引用発明における「ポリアミド系マトリックス」は、本願発明における「ポリマー基材」に相当する。
　また、引用発明における（Ｂ）１つ又は複数の難燃剤のうち「ポリリン酸メラミン」は、本願発明における「式（Ｉ）（以下、式の記載を省略することがある。）［式中、Ｔは１，３，５−トリアジン化合物を表す］の１，３，５−トリアジン化合物のポリリン酸塩」に相当する。
   
　したがって、本願発明と引用発明との一致点及び相違点は、次のとおりである。
   
＜一致点＞ 
「ａ）　少なくとも１つの式
　　【化１】
［式中、
Ｔは１，３，５−トリアジン化合物を表す］
の１，３，５−トリアジン化合物のポリリン酸塩；
ｂ）　モンモリロナイト、ベントナイト、バイデライト、マイカ、ヘクトライト、サポナイト、ノントロナイト、ソーコナイト、バーミキュライト、レディカイト、マガダイト、ケニヤイト、ステベンサイト及びボルコンスコイトからなる群から選択される少なくとも１つの層状シリケート、またはそれらの混合物であり、かつ、該層状シリケートが、アンモニウム、アミン、ホスホニウム、スルホニウム及びシロキサン化合物からなる群より選ばれる変性剤によって変性されている；　および
ｃ）　ポリマー基材；
を含む組成物。」
である点。
   
＜相違点１＞
　１，３，５−トリアジン化合物のポリリン酸塩について、本願発明は、式（Ｉ）において「ｐは３より大きい数を表」しているのに対して、引用発明は、その点が明記されていない点。
   
＜相違点２＞
　本願発明は、「ｄ）フェノール系酸化防止剤」を添加しているのに対して、引用発明は、そのような構成を有していない点。
   
５．相違点に対する判断
ア　＜相違点１＞について
　引用例には、１，３，５−トリアジン化合物のポリリン酸塩の具体的なものとして、商品名「Melapur 200」（摘示エ）が記載されている。一方、当該「Melapur 200」は、本願の明細書においてもポリリン酸メラミンとして実施例において用いられているものである（段落0145）。そして、当該「Melapur 200」は、式（Ｉ）においてｐは３より大きい数を表しているものに該当するといえる。そうすると、引用発明は、ポリリン酸メラミンとして、式（Ｉ）においてｐは３より大きい数を表しているものを意味包含するものであるといえる。したがって、相違点１は実質的な相違点ではない。
　仮にそうでないとしても、引用発明におけるポリリン酸メラミンとして、引用例の実施例で用いられている商品名「Melapur 200」の様な式（Ｉ）においてｐは３より大きい数を表しているものを選択する程度のことは、その技術の分野における通常の知識を有する者（以下、「当業者」という。）が容易に想到し得ることであるといえる。そして、それによる効果も格別のものであるともいえない。
　
イ　＜相違点２＞について
　引用例には、ポリアミド耐火配合物に、ポリマー安定剤；滑剤；酸化防止剤；顔料、染料又は材料の光学的性質若しくは色を変える他の添加剤；導電性の充填剤又は繊維；剥離剤；スリップ剤から選択された、１つ又は複数の添加剤をさらに含むことが記載されており（摘示アの請求項４８及び４９）、当該酸化防止剤の具体的なものとして、商品名「Irganox b1171（亜リン酸塩／ヒンダードフェノール混合物）」（摘示エ）が記載されている。そして、当該「Irganox b1171」は、本願の明細書においても酸化防止剤として実施例において用いられているものである（段落0145）。
　そして、引用例には、「Irganox b1171」を添加した具体例（配合物５７）が記載されており（摘示オ〜キ）、「Irganox b1171」を添加した具体例（配合物５７）と「Irganox b1171」を添加していない具体例（配合物１３）とを比較した例１９が示され、その結果が表３４として示され、その結果として、「ナイロン１２、ＩＯＨ２及び通常の難燃剤を含有する配合物の機械的性能と垂直燃焼性能が、配合の際、配合物に追加の安定剤を添加することで大きく低下しないことを示している」とも記載されている（摘示ケ）が、表３４の内容を検討すると、「Irganox b1171」を添加した具体例（配合物５７）の方が、引張係数、引張強度及びノッチ付衝撃強度のいずれもが向上していることがみてとれる。
　そうすると、引用発明において、酸化防止剤の効果（配合物の引張係数、引張強度及びノッチ付衝撃強度の向上等）を期待して、引用例の実施例で用いられている商品名「Irganox b1171」の様なフェノール系酸化防止剤を添加する程度のことは、当業者が容易に想到し得ることであるといえる。そして、それによる効果も格別のものであるともいえない。
　
６．まとめ
　本願発明は、引用発明に基いて当業者が容易に発明をすることができたものであり、特許法第２９条第２項の規定により特許を受けることができない。
   
   
   
第５　むすび
   
　以上のとおり、本願発明、すなわち、平成２６年１月９日提出の手続補正書によって補正された特許請求の範囲の請求項１に係る発明は、引用例に記載された発明に基いて当業者が容易に発明をすることができたものであるから、特許法第２９条第２項の規定により特許を受けることができない。
　したがって、他の請求項に係る発明について更に検討するまでもなく、本願は拒絶すべきものである。
   
　よって、結論のとおり審決する。